(57)【要約】貯蔵安定性および硬化後の圧縮永久歪に優れるシリコーンゴム組成物、および、これを用いて得られたシリコーンゴム架橋体を提供する。（ａ）オルガノポリシロキサン、（ｂ）架橋剤、（ｃ）架橋触媒を内包する樹脂微粒子からなるマイクロカプセル型触媒、を含有し、前記（ｃ）の樹脂が、前記架橋触媒の存在下で、あるいは、前記架橋触媒の非存在下で、熱硬化する熱硬化性樹脂であるシリコーンゴム組成物とする。【特許請求の範囲】
【請求項１】
（ａ）オルガノポリシロキサン、（ｂ）架橋剤、（ｃ）架橋触媒を内包する樹脂微粒子からなるマイクロカプセル型触媒、を含有し、前記（ｃ）の樹脂が、前記架橋触媒の存在下で、あるいは、前記架橋触媒の非存在下で、熱硬化する熱硬化性樹脂であることを特徴とするシリコーンゴム組成物。
【請求項２】
前記（ｃ）の樹脂が、前記架橋触媒の存在下で熱硬化する熱硬化性樹脂であることを特徴とする請求項１に記載のシリコーンゴム組成物。
【請求項３】
前記（ｃ）の樹脂が、不飽和ポリエステル樹脂、ポリビニルブチラール樹脂、エポキシ樹脂のうちの少なくとも１種以上であることを特徴とする請求項１または２に記載のシリコーンゴム組成物。
【請求項４】
前記（ｃ）の樹脂が、ガラス転移点温度が２５〜１３０℃の範囲内にある樹脂であることを特徴とする請求項１から３のいずれか１項に記載のシリコーンゴム組成物。
【請求項５】
さらに、（ｄ）接着付与剤、を含有することを特徴とする請求項１から４のいずれか１項に記載のシリコーンゴム組成物。
【請求項６】
前記（ｄ）接着付与剤は、アルコキシシリル基、ヒドロシリル基、シラノール基のいずれか１種または２種以上を有する化合物であることを特徴とする請求項５に記載のシリコーンゴム組成物。
【請求項７】
請求項１から６のいずれか１項に記載のシリコーンゴム組成物の架橋体からなることを特徴とするシリコーンゴム架橋体。
【請求項８】
請求項１から６のいずれか１項に記載のシリコーンゴム組成物が熱可塑性樹脂成形体の表面処理された面に接触した状態で硬化したものからなるシリコーンゴム成形体を有し、前記熱可塑性樹脂成形体と該熱可塑性樹脂成形体に接する前記シリコーンゴム成形体の一体成形体であることを特徴とする一体成形体。
【請求項９】
前記熱可塑性樹脂成形体に施された表面処理は、コロナ処理、プラズマ処理、ＵＶ処理、電子線処理、エキシマ処理、フレーム処理のいずれか１種または２種以上であることを特徴とする請求項８に記載の一体成形体。
【請求項１０】
前記熱可塑性樹脂は、ポリエステル、ポリカーボネート、ポリアミド、ポリアセタール、変性ポリフェニレンエーテル、ポリオレフィン、ポリスチレン、ポリ塩化ビニル、アクリル樹脂、アクリロニトリル−ブタジエン−スチレン共重合体のいずれか１種または２種以上であることを特徴とする請求項８または９に記載の一体成形体。
【請求項１１】
熱可塑性樹脂成形体と該熱可塑性樹脂成形体に接するシリコーンゴム成形体の一体成形体の製造方法であって、
前記熱可塑性樹脂成形体に表面処理を行う表面処理工程と、
（ａ）オルガノポリシロキサン、（ｂ）架橋剤、（ｃ）架橋触媒を内包する樹脂微粒子からなるマイクロカプセル型触媒、を含有し、前記（ｃ）の樹脂が、前記架橋触媒の存在下で、あるいは、前記架橋触媒の非存在下で、熱硬化する熱硬化性樹脂であるシリコーンゴム組成物を、前記熱可塑性樹脂成形体の表面処理された面に接触させて硬化することによりシリコーンゴム成形体を形成するシリコーンゴム成形工程と、を有することを特徴とする一体成形体の製造方法。
【発明の詳細な説明】
【技術分野】
【０００１】
本発明は、シリコーンゴム組成物およびシリコーンゴム架橋体ならびに一体成形体および一体成形体の製造方法に関し、さらに詳しくは、貯蔵安定性に優れるシリコーンゴム組成物およびこれを用いて得られたシリコーンゴム架橋体ならびに一体成形体および一体成形体の製造方法に関するものである。
【背景技術】
【０００２】
特許文献１には、加熱硬化性有機重合体組成物において、硬化前の保存安定性を確保するために、架橋触媒を含有させた熱可塑性樹脂の微粒子からなる熱可塑性樹脂微粒子触媒を用いることが記載されている。
【先行技術文献】
【特許文献】
【０００３】
【特許文献１】特開２０００−１５９８９６号公報
【発明の概要】
【発明が解決しようとする課題】
【０００４】
特許文献１の加熱硬化性有機重合体組成物は、加熱硬化後にも、熱可塑性樹脂微粒子触媒に含まれる熱可塑性樹脂が架橋されない状態で含まれる。このため、組成物の圧縮永久歪を悪化させる。【０００５】
本発明が解決しようとする課題は、貯蔵安定性および硬化後の圧縮永久歪に優れるシリコーンゴム組成物およびこれを用いて得られたシリコーンゴム架橋体ならびに一体成形体および一体成形体の製造方法を提供することにある。
【課題を解決するための手段】
【０００６】
上記課題を解決するため本発明に係るシリコーンゴム組成物は、（ａ）オルガノポリシロキサン、（ｂ）架橋剤、（ｃ）架橋触媒を内包する樹脂微粒子からなるマイクロカプセル型触媒、を含有し、前記（ｃ）の樹脂が、前記架橋触媒の存在下で、あるいは、前記架橋触媒の非存在下で、熱硬化する熱硬化性樹脂であることを要旨とするものである。【０００７】
前記（ｃ）の樹脂は、前記架橋触媒の存在下で熱硬化する熱硬化性樹脂であることが好ましい。前記（ｃ）の樹脂は、不飽和ポリエステル樹脂、ポリビニルブチラール樹脂、エポキシ樹脂のうちの少なくとも１種以上であることが好ましい。前記（ｃ）の樹脂は、ガラス転移点温度が２５〜１３０℃の範囲内にある樹脂であることが好ましい。本発明に係るシリコーンゴム組成物は、さらに、（ｄ）接着付与剤、を含有することが好ましい。前記（ｄ）接着付与剤は、アルコキシシリル基、ヒドロシリル基、シラノール基のいずれか１種または２種以上を有する化合物であることが好ましい。【０００８】
そして、本発明に係るシリコーンゴム架橋体は、上記のシリコーンゴム組成物の架橋体からなることを要旨とするものである。【０００９】
そして、本発明に係る一体成形体は、上記のシリコーンゴム組成物が熱可塑性樹脂成形体の表面処理された面に接触した状態で硬化したものからなるシリコーンゴム成形体を有し、前記熱可塑性樹脂成形体と該熱可塑性樹脂成形体に接する前記シリコーンゴム成形体の一体成形体であることを要旨とするものである。【００１０】
前記熱可塑性樹脂成形体に施された表面処理は、コロナ処理、プラズマ処理、ＵＶ処理、電子線処理、エキシマ処理、フレーム処理のいずれか１種または２種以上であることが好ましい。前記熱可塑性樹脂は、ポリエステル、ポリカーボネート、ポリアミド、ポリアセタール、変性ポリフェニレンエーテル、ポリオレフィン、ポリスチレン、ポリ塩化ビニル、アクリル樹脂、アクリロニトリル−ブタジエン−スチレン共重合体のいずれか１種または２種以上であることが好ましい。【００１１】
そして、本発明に係る一体成形体の製造方法は、熱可塑性樹脂成形体と該熱可塑性樹脂成形体に接するシリコーンゴム成形体の一体成形体の製造方法であって、前記熱可塑性樹脂成形体に表面処理を行う表面処理工程と、（ａ）オルガノポリシロキサン、（ｂ）架橋剤、（ｃ）架橋触媒を内包する樹脂微粒子からなるマイクロカプセル型触媒、を含有し、前記（ｃ）の樹脂が、前記架橋触媒の存在下で、あるいは、前記架橋触媒の非存在下で、熱硬化する熱硬化性樹脂であるシリコーンゴム組成物を、前記熱可塑性樹脂成形体の表面処理された面に接触させて硬化することによりシリコーンゴム成形体を形成するシリコーンゴム成形工程と、を有することを要旨とするものである。
【発明の効果】
【００１２】
本発明に係るシリコーンゴム組成物によれば、（ｃ）の架橋触媒が（ｃ）の樹脂微粒子中に含まれるため、熱硬化前には、（ａ）オルガノポリシロキサンや（ｂ）架橋剤への（ｃ）の架橋触媒の接触が抑えられ、貯蔵安定性に優れる。そして、（ｃ）の樹脂が、架橋触媒の存在下で、あるいは、架橋触媒の非存在下で、熱硬化する熱硬化性樹脂であり、（ａ）オルガノポリシロキサンの熱硬化時に（ｃ）の樹脂も熱硬化するため、硬化後の圧縮永久歪に優れる。【００１３】
そして、本発明に係る一体成形体および一体成形体の製造方法によれば、シリコーンゴム組成物の架橋触媒がマイクロカプセル型であるため、貯蔵安定性と低温成形性を両立する。そして、シリコーンゴム組成物がマイクロカプセル型架橋触媒とともに接着付与剤を含有するものの、このシリコーンゴム組成物を熱可塑性樹脂成形体の表面処理された面に接触させて硬化するため、熱可塑性樹脂成形体とシリコーンゴム成形体の接着性に優れる。
【図面の簡単な説明】
【００１４】
【図１】樹脂微粒子の樹脂が不飽和ポリエステルであり、図１（ａ）は、触媒非含有樹脂微粒子のＤＳＣチャートであり、図１（ｂ）は、マイクロカプセル型触媒（触媒含有樹脂微粒子）のＤＳＣチャートである。
【図２】樹脂微粒子の樹脂がポリビニルブチラールであり、図２（ａ）は、触媒非含有樹脂微粒子のＤＳＣチャートであり、図２（ｂ）は、マイクロカプセル型触媒（触媒含有樹脂微粒子）のＤＳＣチャートである。
【図３】樹脂微粒子の樹脂がエポキシ樹脂であり、図３（ａ）は、触媒非含有樹脂微粒子のＤＳＣチャートであり、図３（ｂ）は、マイクロカプセル型触媒（触媒含有樹脂微粒子）のＤＳＣチャートである。
【図４】本発明の一実施形態に係る一体成形体の断面図である。
【図５】（ｃ）マイクロカプセル型白金触媒と（ｄ）接着付与剤との間の相互作用と、熱可塑性樹脂成形体１２と（ｄ）接着付与剤との間の相互作用の関係を示す模式図である。
【図６】実施例において作製した一体成形体の模式図である。
【発明を実施するための形態】
【００１５】
以下、本発明について詳細に説明する。
【００１６】
本発明に係るシリコーンゴム組成物は、（ａ）オルガノポリシロキサン、（ｂ）架橋剤、（ｃ）架橋触媒を内包する樹脂微粒子からなるマイクロカプセル型触媒、を含有する。
【００１７】
（ａ）オルガノポリシロキサンは、（ｂ）架橋剤により架橋される官能基を1分子中に少なくとも２個有するオルガノポリシロキサンである。（ａ）オルガノポリシロキサンとしては、アルケニル基含有オルガノポリシロキサン、水酸基含有オルガノポリシロキサン、（メタ）アクリル基含有オルガノポリシロキサン、イソシアネート含有オルガノポリシロキサン、アミノ基含有オルガノポリシロキサン、エポキシ基含有オルガノポリシロキサンなどが挙げられる。アルケニル基含有オルガノポリシロキサンは、付加硬化型のシリコーンゴム組成物の主原料として用いられる。アルケニル基含有オルガノポリシロキサンは、ヒドロシリル架橋剤との付加反応で、ヒドロシリル架橋剤により架橋される。この付加反応は、室温でも進行するが、加熱条件下において促進される。この付加反応による熱硬化を行う温度は、通常、１００℃超であり、好ましくは１００〜１７０℃の範囲内である。この付加反応には、ヒドロシリル化触媒としての白金触媒が好適に用いられる。アルケニル基含有オルガノポリシロキサンは、１分子中に少なくとも２個のアルケニル基を有することが好ましい。
【００１８】
オルガノポリシロキサンは、有機基を有する。有機基は、１価の置換または非置換の炭化水素基である。非置換の炭化水素基としては、メチル基、エチル基、プロピル基、ブチル基、ヘキシル基、ドデシル基などのアルキル基、フェニル基などのアリール基、β−フェニルエチル基、β−フェニルプロピル基などのアラルキル基などが挙げられる。置換の炭化水素基としては、クロロメチル基、３,３,３−トリフルオロプロピル基などが挙げられる。オルガノポリシロキサンとしては、一般的には、有機基としてメチル基を有するものが、合成のしやすさ等から多用される。オルガノポリシロキサンは、直鎖状のものが好ましいが、分岐状もしくは環状のものであっても良い。アルケニル基としては、ビニル基、アリル基、ブテニル基、ペンテニル基、ヘキセニル基などが挙げられる。
【００１９】
（ｂ）架橋剤は、（ａ）オルガノポリシロキサンを架橋する架橋剤である。（ｂ）架橋剤としては、ヒドロシリル架橋剤、硫黄架橋剤、過酸化物架橋剤などが挙げられる。ヒドロシリル架橋剤は、付加硬化型のシリコーンゴム組成物の架橋剤として用いられる。ヒドロシリル架橋剤は、その分子構造中にヒドロシリル基（ＳｉＨ基）を有する。ヒドロシリル架橋剤は、ヒドロシリル基含有オルガノポリシロキサン（オルガノハイドロジェンポリシロキサン）である。分子構造中におけるヒドロシリル基の数としては、特に限定されるものではないが、硬化速度に優れる、安定性に優れるなどの観点から、２〜５０の範囲内であることが好ましい。分子構造中にヒドロシリル基を２以上有する場合には、ヒドロシリル基は異なるＳｉに存在することが好ましい。ポリシロキサンは、鎖状のものでも良いし、環状のものでも良い。ヒドロシリル基含有オルガノポリシロキサンは、１分子中に少なくとも２個のヒドロシリル基を有することが好ましい。ヒドロシリル架橋剤は、取り扱い性に優れるなどの観点から、数平均分子量２００〜３００００の範囲内であることが好ましい。
【００２０】
ヒドロシリル基含有オルガノポリシロキサン（オルガノハイドロジェンポリシロキサン）として、具体的には、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ３）２ＨＳｉＯ１／２単位とＳｉＯ４／２単位とから成る共重合体、（ＣＨ３）２ＨＳｉＯ１／２単位とＳｉＯ４／２単位と（Ｃ６Ｈ５）ＳｉＯ３／２単位とから成る共重合体などが挙げられる。
【００２１】
（ｂ）架橋剤の配合量は、特に限定されるものではないが、通常、（ａ）オルガノポリシロキサン１００質量部に対して０．１〜４０質量部の範囲とされる。
【００２２】
（ｃ）の架橋触媒は、（ｂ）架橋剤による（ａ）オルガノポリシロキサンの架橋反応を促進する触媒である。（ｃ）の架橋触媒としては、ヒドロシリル化触媒としての白金触媒、ルテニウム触媒、ロジウム触媒などが挙げられる。白金触媒としては、微粒子状白金、白金黒、白金担持活性炭、白金担持シリカ、塩化白金酸、塩化白金酸のアルコール溶液、白金のオレフィン錯体、白金のアルケニルシロキサン錯体などが挙げられる。これらは、単独で用いてもよいし、２種以上を組み合わせて用いてもよい。
【００２３】
（ｃ）の樹脂は、（ｃ）の架橋触媒をマイクロカプセル化するためのものであり、（ｃ）の架橋触媒は（ｃ）の樹脂に内包される。架橋触媒を内包する樹脂は微粒子状とされる。微粒子は、少なくとも室温において固体であり、平均粒子径が３０μｍ以下である。平均粒子径は、レーザー顕微鏡により測定される。（ｃ）の樹脂微粒子の平均粒子径は、架橋触媒の分散性を高めるなどの観点から、１０μｍ以下であることが好ましい。より好ましくは５μｍ以下である。また、作製時の微粒子回収率を高めるなどの観点から、０．１μｍ以上であることが好ましい。より好ましくは２μｍ以上である。
【００２４】
（ｃ）の樹脂は、（ｃ）の架橋触媒の存在下で、あるいは、（ｃ）の架橋触媒の非存在下で、熱硬化する熱硬化性樹脂である。熱硬化性樹脂であることは、ＤＳＣ測定（示差走査熱量測定）において樹脂の硬化を示す発熱ピークが観測されることにより確認することができる。（ｃ）の架橋触媒の非存在下で熱硬化する熱硬化性樹脂は、熱硬化性樹脂が単独で熱硬化する樹脂と、硬化剤により熱硬化する樹脂とがあり、いずれも含まれる。
【００２５】
（ｃ）の架橋触媒の存在下で、あるいは、（ｃ）の架橋触媒の非存在下で、熱硬化する熱硬化性樹脂としては、不飽和ポリエステル樹脂、ポリビニルブチラール樹脂、エポキシ樹脂、フェノール樹脂、レゾール樹脂、アルキド樹脂、ユリア樹脂、メラミン樹脂、ポリウレタン樹脂、ジアリルフタレート樹脂などが挙げられる。不飽和ポリエステル樹脂は、構成分子の主鎖にエステル結合と不飽和結合（炭素−炭素二重結合）を有する樹脂である。これらは、（ｃ）の樹脂として１種単独で用いてもよいし、２種以上を併用してもよい。これらの樹脂のうちでは、シリコーンゴムの硬化を阻害しない分子組成からなる樹脂などの観点から、不飽和ポリエステル樹脂、ポリビニルブチラール樹脂、エポキシ樹脂がより好ましい。
【００２６】
不飽和ポリエステル樹脂、ポリビニルブチラール樹脂、エポキシ樹脂は、白金触媒の存在下で、熱硬化する。このような白金触媒としては、ヒドロシリル化触媒としての白金触媒として例示したものが挙げられる。つまり、これらの樹脂は、（ｃ）の架橋触媒の存在下で熱硬化する熱硬化性樹脂である。また、不飽和ポリエステル樹脂、ポリビニルブチラール樹脂、エポキシ樹脂は、硬化剤を用いて硬化させることができる。つまり、これらの樹脂は、（ｃ）の架橋触媒の非存在下で熱硬化する熱硬化性樹脂である。この硬化剤は、（ｃ）の架橋触媒とともに、あるいは、（ｃ）の架橋触媒とは別に、（ｃ）の樹脂微粒子に内包される。この硬化剤は、（ａ）オルガノポリシロキサンの硬化を阻害しないものであることが好ましい。
【００２７】
不飽和ポリエステル樹脂の硬化剤としては、エポキシ樹脂などが挙げられる。ポリビニルブチラール樹脂の硬化剤としては、第２級水酸基と反応する樹脂または第２級水酸基と反応する化合物が用いられる。ポリビニルブチラール樹脂の硬化剤としては、フェノール樹脂、エポキシ樹脂、ジアルデヒド化合物、無水フタル酸などが挙げられる。エポキシ樹脂の硬化剤としては、フェノール類、フェノール樹脂、酸無水物などが挙げられる。例示する樹脂あるいは化合物は、いずれも（ａ）オルガノポリシロキサンの硬化を阻害しないものである。
【００２８】
（ｃ）の樹脂は、熱硬化性樹脂であるが、（ａ）オルガノポリシロキサンの熱硬化時に熱硬化するものがよい。（ａ）オルガノポリシロキサンが、上記付加反応により熱硬化するものであり、通常温度で熱硬化する場合には、（ｃ）の樹脂は、１００〜１７０℃の範囲内で熱硬化することが好ましい。
【００２９】
（ｃ）の樹脂は、（ａ）オルガノポリシロキサンおよび（ｃ）の樹脂の熱硬化温度よりも低い温度で軟化する樹脂である。熱硬化温度にもよるが、（ｃ）の樹脂のＴｇ（ガラス転移点温度）は、１３０℃以下であることが好ましい。より好ましくは１００℃以下、さらに好ましくは８０℃以下である。そして、（ｃ）の樹脂は、室温で固体であることから、（ｃ）の樹脂のＴｇは室温（２５℃）以上であることが好ましい。また、硬化前において（ｃ）の架橋触媒を（ｃ）の樹脂中に止めて貯蔵安定性を確保するなどの観点から、（ｃ）の樹脂のＴｇは４０℃以上であることが好ましい。より好ましくは５０℃以上である。
【００３０】
（ｃ）マイクロカプセル型触媒は、従来公知の方法で製造することができる。生産性、球状度などの観点から、懸濁重合法、乳化重合法、液中乾燥法などが好ましい。
【００３１】
懸濁重合法や乳化重合法により製造する場合、架橋触媒を固体状の芯物質とし、これを溶解しない有機溶媒中に分散させ、この分散液中でモノマーを懸濁重合法や乳化重合法などの重合法により重合させることにより、芯物質の表面を重合体が被覆する。これにより、架橋触媒が樹脂微粒子に内包されてなるマイクロカプセル型触媒が得られる。
【００３２】
液中乾燥法により製造する場合、架橋触媒、カプセル化する樹脂を水に不溶の有機溶剤に溶解させ、この溶液を界面活性剤の水溶液へ滴下しエマルションを作製する。その後、減圧し有機溶剤を除去した後、ろ過によりカプセル化触媒を得る。
【００３３】
（ｃ）マイクロカプセル型触媒における架橋触媒の含有量は、十分に樹脂に覆われて優れた貯蔵安定性を確保できる観点から、５０質量％以下であることが好ましい。より好ましくは２４質量％以下である。また、優れた触媒活性を確保する観点から、２質量％以上であることが好ましい。より好ましくは１２質量％以上である。
【００３４】
組成物における（ｃ）マイクロカプセル型触媒の含有量は、（ｃ）マイクロカプセル型触媒における架橋触媒の含有量にもよるが、（ｃ）マイクロカプセル型触媒における架橋触媒の含有量が上記の所定範囲内である場合には、（ａ）オルガノポリシロキサン１００質量部に対して０．０１〜５．０質量部の範囲内とすることができる。また、架橋触媒が金属触媒である場合には、金属量に換算して、通常、（ａ）オルガノポリシロキサン１００質量部に対して１ｐｐｍ〜１．０質量部の範囲とされる。
【００３５】
本発明に係るシリコーンゴム組成物は、上記の（ａ）〜（ｃ）に加え、必要に応じて、本発明およびシリコーンゴムの物性を阻害しない範囲で、充填剤、架橋促進剤、架橋遅延剤、架橋助剤、スコーチ防止剤、老化防止剤、軟化剤、熱安定剤、難燃剤、難燃助剤、紫外線吸収剤、防錆剤、導電剤、帯電防止剤などの一般的な添加剤が添加されていても良い。充填剤としては、ヒュームドシリカ、結晶性シリカ、湿式シリカ、ヒュームド酸化チタンなどの補強性充填剤が挙げられる。本発明に係るシリコーンゴム組成物は、上記の（ａ）〜（ｃ）を含む各成分を混合することにより調製することができる。
【００３６】
本発明に係るシリコーンゴム組成物は、成形性などの観点から、室温において液状であることが好ましい。このため、少なくとも（ａ）オルガノポリシロキサンは、室温において液状であることが好ましい。また、（ａ）オルガノポリシロキサンおよび（ｂ）架橋剤のいずれも室温において液状であることが好ましい。
【００３７】
以上の構成の本発明に係るシリコーンゴム組成物によれば、（ｃ）の架橋触媒が（ｃ）の樹脂中に含まれるため、熱硬化前には、（ａ）オルガノポリシロキサンや（ｂ）架橋剤への（ｃ）の架橋触媒の接触が抑えられ、貯蔵安定性に優れる。そして、（ｃ）の樹脂が、架橋触媒の存在下で、あるいは、架橋触媒の非存在下で、熱硬化する熱硬化性樹脂であり、（ａ）オルガノポリシロキサンの熱硬化時に（ｃ）の樹脂も熱硬化するため、硬化後の圧縮永久歪に優れる。
【００３８】
本発明に係るシリコーンゴム組成物は、熱硬化により、シリコーンゴム架橋体を形成する。本発明に係るシリコーンゴム架橋体は、本発明に係るシリコーンゴム組成物の架橋体からなる。
【００３９】
本発明に係るシリコーンゴム組成物は、熱硬化後において、２５％圧縮時の圧縮永久歪が、１５０℃×７０時間試験において４０％以下であり、１７５℃×２２時間試験において６０％以下であることが好ましい。圧縮永久歪は、ＪＩＳ  Ｋ６２６２に準拠して測定される。
【００４０】
次に、本発明の一実施形態に係る一体成形体について詳細に説明する。
【００４１】
図４は、本発明の一実施形態に係る一体成形体を示している。一体成形体１０は、熱可塑性樹脂成形体１２とシリコーンゴム成形体１４の一体成形体である。熱可塑性樹脂成形体１２とシリコーンゴム成形体１４は、互いに接しており、その接触界面において接着している。シリコーンゴム成形体１４は、シリコーンゴム組成物を熱可塑性樹脂成形体１２の表面処理された面に接触させて硬化することにより形成している。
【００４２】
シリコーンゴム成形体１４に用いるシリコーンゴム組成物は、本発明に係るシリコーンゴム組成物である。本発明に係るシリコーンゴム組成物は、さらに、（ｄ）接着付与剤、を含有してもよい。
【００４３】
（ｄ）接着付与剤は、シリコーンゴム組成物の硬化時に、熱可塑性樹脂成形体１２の表面にシリコーンゴム組成物を十分に接着させるものである。（ｄ）接着付与剤は、熱可塑性樹脂成形体１２の表面に現れる官能基と結合などの相互作用をする官能基を有する化合物からなる。このような官能基としては、アルコキシシリル基、ヒドロシリル基、シラノール基などが挙げられる。したがって、（ｄ）接着付与剤としては、アルコキシシリル基、ヒドロシリル基、シラノール基のいずれか１種または２種以上を有する化合物が挙げられる。
【００４４】
アルコキシシリル基を有する化合物としては、シランカップリング剤などが挙げられる。シランカップリング剤は、分子中に２個以上の異なった官能基を有するシラン系化合物であり、シランカップリング剤が有するアルコキシシリル基以外の官能基としては、ビニル基、エポキシ基、スチリル基、(メタ)アクリル基などが挙げられる。
【００４５】
（ｄ）接着付与剤としては、具体的には、ｐ−スチリルトリメトキシシラン、フェニルトリ（ジメチルシロキシ）シラン、ビニルトリメトキシシラン、３−グリシドキシプロピルトリメトキシシラン、３−メタクリロキシプロピルトリメトキシシラン、ビニルトリヒドロキシシランなどが挙げられる。
【００４６】
（ｄ）接着付与剤の配合量は、熱可塑性樹脂成形体１２との接着性に優れるなどの観点から、（ａ）オルガノポリシロキサン１００質量部に対して０．１質量部以上であることが好ましい。より好ましくは０．２質量部以上、さらに好ましくは０．５質量部以上である。一方、成形中の金型への接着、圧縮永久歪等のゴム特性の悪化などの観点から、（ａ）オルガノポリシロキサン１００質量部に対して２０質量部以下であることが好ましい。より好ましくは１０質量部以下、さらに好ましくは５質量部以下である。
【００４７】
シリコーンゴム組成物は、熱可塑性樹脂成形体１２との一体成形を行うことから、低温成形を行うことが好ましい。成形温度としては、１３０℃以下が好ましい。より好ましくは１１０℃以下、さらに好ましくは９０℃以下である。シリコーンゴム組成物の成形温度を１３０℃以下とすることで、熱可塑性樹脂成形体１２のバリ、変形といった不良を減らすことができる。また、成形温度を下げることで、成形工程のエネルギー費を下げることができる。
【００４８】
ここで、シリコーンゴム組成物において、（ｃ）マイクロカプセル型触媒と（ｄ）接着付与剤とを併用すると、熱可塑性樹脂成形体１２との接着性が満足できないという問題がある。これは、両者が反応などの相互作用をすることで、（ｄ）接着付与剤の接着性付与機能が低下するためである。（ｃ）の架橋触媒を内包するために用いられる（ｃ）の樹脂が、ヒドロキシ基、カルボキシル基、カルボニル基、エーテル基、フェニル基、置換フェニル基などを含有する樹脂であると、（ｄ）接着付与剤との相互作用が強い。また、（ｃ）の樹脂がポリエステル、ポリビニルブチラール、エポキシ樹脂、ポリスチレン、アクリル樹脂、テルペン樹脂のいずれかであり、（ｄ）接着付与剤がｐ−スチリルトリメトキシシラン、フェニルトリ(ジメチルシロキシ)シランビニルトリメトキシシラン、３−グリシドキシプロピルトリメトキシシラン、３−メタクリロキシプロピルトリメトキシシラン、ビニルトリヒドロキシシランであると、（ｄ）接着付与剤の接着性付与機能の低下が顕著である。このため、熱可塑性樹脂とシリコーンゴムの一体成形において、接着性付与成分とマイクロカプセル型触媒を併用することは、当業者にとって禁忌事項となっている。
【００４９】
このような課題に対し、図５に示すように、（ｃ）マイクロカプセル型触媒と（ｄ）接着付与剤との間の相互作用よりも、熱可塑性樹脂成形体１２と（ｄ）接着付与剤との間の相互作用が大きくなるようにすれば、禁忌事項であるにもかかわらず、（ｃ）マイクロカプセル型触媒と（ｄ）接着付与剤とを併用することが可能となる。このため、本発明では、熱可塑性樹脂成形体１２のシリコーンゴム組成物が接触する面に表面処理を行うこととしている。表面処理を行うことにより、熱可塑性樹脂成形体１２の表面における（ｄ）接着付与剤との反応点が多くなり、（ｄ）接着付与剤との間の相互作用が（ｃ）マイクロカプセル型触媒よりも強くなるからである。
【００５０】
熱可塑性樹脂成形体１２に行う表面処理としては、コロナ処理、プラズマ処理、ＵＶ処理、電子線処理、エキシマ処理、フレーム処理などが挙げられる。これらは、単独で行ってもよいし、２種以上の処理を組み合わせて行ってもよい。熱可塑性樹脂成形体１２にこのような表面処理を行うことで、その処理方法に応じた所定の官能基が熱可塑性樹脂成形体１２の表面に現れる。そして、この官能基と上記のシリコーンゴム組成物に含まれる（ｄ）接着付与剤とが結合形成などの相互作用をすることで、熱可塑性樹脂成形体１２とこれに接するシリコーンゴム組成物から形成されるシリコーンゴム成形体１４はその接触界面において接着することができる。
【００５１】
熱可塑性樹脂成形体１２は、シリコーンゴム成形体１４と一体成形するものであれば、特に限定されるものではない。その用途等に応じて適宜選択することができる。自動車用防水コネクタにおけるコネクタハウジングとしては、ポリエステル、ポリカーボネート、ポリアミド、ポリアセタール、変性ポリフェニレンエーテル、ポリオレフィン、ポリスチレン、ポリ塩化ビニル、アクリル樹脂、アクリロニトリル−ブタジエン−スチレン共重合体などを主材料とする熱可塑性樹脂組成物を所定の形状に成形したものなどが挙げられる。上記主材料は、単独で用いてもよいし、２種以上を組み合わせて用いてもよい。また、熱可塑性樹脂組成物には、通常用いられる添加剤等を適宜配合することができる。これらの主材料のうちでは、寸法安定性、強度などの観点から、ポリエステル、ポリカーボネートがより好ましい。
【００５２】
熱可塑性樹脂成形体１２は、上記のシリコーンゴム組成物を接触させる前にその面に表面処理されていることが必要であることから、シリコーンゴム組成物を接触させる前に予め所定の形状に成形されていることが好ましい。そして、上記のシリコーンゴム組成物は、熱可塑性樹脂成形体１２の表面処理された面に接触させて硬化する。
【００５３】
そして、本発明に係る一体成形体の製造方法は、以上に示すように、熱可塑性樹脂成形体に表面処理を行う表面処理工程と、上記のシリコーンゴム組成物を、熱可塑性樹脂成形体の表面処理された面に接触させて硬化することによりシリコーンゴム成形体を形成するシリコーンゴム成形工程と、を有することから構成される。
【実施例】
【００５４】
以下、実施例を用いて本発明を詳細に説明する。【００５５】
〔マイクロカプセル型触媒の作製〕
白金触媒の２０質量％キシレン溶液、カプセル化に用いる各被覆樹脂、ジクロロメタンを０．６：５：９５の比率（質量比）で混合し、この溶液を界面活性剤の水溶液へ滴下し、エマルションを作製した。その後、ジクロロメタンを減圧留去し、ろ過することで、被覆樹脂および白金触媒を含有する微粒子を得た。これにより、所定の平均粒子径のマイクロカプセル型触媒を作製した。なお、平均粒子径は、レーザー顕微鏡により測定した。【００５６】
白金触媒：塩化白金（ＩＶ）酸、株式会社フルヤ金属社製
被覆樹脂：
不飽和ポリエステル樹脂：ユニチカ製「ＵＥ−３３５０」（Ｔｇ＝５２℃）
ポリビニルブチラール（ＰＶＢ）：クラレ製「Ｍｏｗｉｔａｌ  Ｂ３０ＨＨ」（Ｔｇ＝５９℃）
エポキシ樹脂：ＤＩＣ製「ＥＰＩＣＬＯＮ  ４０５０」（Ｔｇ＝５６℃）
不飽和ポリエステル樹脂：ユニチカ製「ＵＥ−９９００」（Ｔｇ＝１０５℃）
アクリル樹脂：三菱レーヨン製「アクリペット  ＭＦ」（Ｔｇ＝８７℃）
シリコーン樹脂：モメンティブ・パフォーマンス・マテリアルズ・ジャパン製「ＹＲ３３７０」（Ｔｇ＝７７℃）
ポリカーボネート樹脂（ＰＣ）：三菱エンジニアリングプラスチックス製「ノバレックス  ７０２０Ｒ」（Ｔｇ＝１２３℃）
界面活性剤：Ｔｒｉｔｏｎ  Ｘ−１００、和光純薬工業製【００５７】
〔触媒非含有樹脂微粒子の作製〕
白金触媒の２０質量％キシレン溶液を配合しなかった以外は上記のマイクロカプセル型触媒の作製方法と同様にして、触媒非含有樹脂微粒子を作製した。【００５８】
作製した触媒非含有樹脂微粒子およびマイクロカプセル型触媒（触媒含有樹脂微粒子）についてＤＳＣ測定を行った。その結果を図１〜３に示す。サンプル量は３．０〜３．７ｇ、昇温速度は１０℃／ｍｉｎ．とした。
図１：不飽和ポリエステル樹脂、（ａ）触媒非含有樹脂微粒子（ｂ）マイクロカプセル型触媒
図２：ポリビニルブチラール、（ａ）触媒非含有樹脂微粒子（ｂ）マイクロカプセル型触媒
図３：エポキシ樹脂、（ａ）触媒非含有樹脂微粒子（ｂ）マイクロカプセル型触媒【００５９】
不飽和ポリエステル樹脂に関し、図１から、樹脂の軟化を示す吸熱ピークが５２℃に観測された。また、白金触媒の非存在下および存在下の両方で、吸熱ピークよりも高温側に樹脂の硬化を示す発熱ピークが観測された。このことから、不飽和ポリエステル樹脂は、Ｔｇが５２℃であり、白金触媒の非存在下および存在下のいずれにおいても、軟化温度より高温で熱硬化することがわかる。また、白金触媒の存在下では、１２０〜１５０℃の範囲内で熱硬化することがわかる。【００６０】
ポリビニルブチラールおよびエポキシ樹脂に関し、図２，３から、樹脂の軟化を示す吸熱ピークがそれぞれ５９℃、５６℃に観測された。また、白金触媒の非存在下では観測されなかったが、白金触媒の存在下で、吸熱ピークよりも高温側に樹脂の硬化を示す発熱ピークが観測された。このことから、ポリビニルブチラールおよびエポキシ樹脂は、Ｔｇがそれぞれ５９℃、５６℃であり、白金触媒の存在下において、軟化温度より高温で熱硬化することがわかる。また、白金触媒の存在下では、１２０〜１５０℃の範囲内で熱硬化することがわかる。【００６１】
〔シリコーンゴム組成物の調製〕
（実施例１〜１１、比較例２〜３、５〜６）
表１，２に記載の配合組成（質量部）にて、（ａ）オルガノポリシロキサンおよび（ｃ）マイクロカプセル型触媒を配合後、プラネタリーミキサーにて３０分混合し、次いで、（ｂ）架橋剤を配合後、さらに３０分混合し、減圧脱泡して、液状の付加硬化型シリコーンゴム組成物を調製した。【００６２】
（ａ）オルガノポリシロキサン：液状シリコーンゴム（Ｇｅｌｅｓｔ社製、「ＤＭＳ−Ｖ３５」、ビニル基含有ジメチルポリシロキサン）
（ｂ）架橋剤：ヒドロシリル架橋剤（Ｇｅｌｅｓｔ社製、「ＨＭＳ−１５１」、ヒドロシリル基含有ジメチルポリシロキサン）
（ｃ）マイクロカプセル型触媒【００６３】
（比較例１、４）
マイクロカプセル型触媒に代えて非マイクロカプセル型触媒（塩化白金酸、株式会社フルヤ金属社製の２０質量％キシレン溶液）を用いた以外は実施例１と同様にして、液状の付加硬化型シリコーンゴム組成物を調製した。【００６４】
（シリコーンゴム架橋体の作製）
表１，２に記載の成形条件（温度、時間）にて、直径２９±０．５ｍｍ、厚さ６．３±０．３ｍｍのシリコーンゴム架橋体からなる試験片を成形した。なお、試験片の二次架橋の条件は、２００℃×４時間とした。【００６５】
得られたシリコーンゴム組成物について、貯蔵安定性を評価した。また、得られたシリコーンゴム架橋体からなる試験片を用いて、圧縮永久歪を測定した。結果については、表１，２に示す。【００６６】
（貯蔵安定性）
各付加硬化型シリコーンゴム組成物を調製後、常温常湿で２週間放置した後の粘度（粘度計：東機産業製  ＴＶＢ−１０形粘度計）を測定した。粘度上昇率が５０％以下のものを良好「○」とし、粘度上昇率が５０％超で硬化したものを不良「×」とした。【００６７】
（圧縮永久歪の測定）
ＪＩＳ  Ｋ６２６２法（２５％圧縮）に準拠し、１７５℃×２２時間の条件で、あるいは、１５０℃×７０時間の条件で、圧縮永久歪試験を行った。１７５℃×２２時間の条件においては、圧縮永久歪の値が６０％以下である場合を合格「○」とし、６０％超である場合を不良「×」とした。１５０℃×７０時間の条件においては、圧縮永久歪の値が４０％以下である場合を合格「○」とし、４０％超である場合を不良「×」とした。【００６８】
【表１】
2016052521.tif 000002
【００６９】
【表２】
2016052521.tif 000003
【００７０】
比較例１、４では、シリコーンゴム組成物において、非マイクロカプセル型触媒を用いている。このため、貯蔵安定性が満足しない。比較例２〜３、５〜６では、マイクロカプセル型触媒の被覆樹脂が熱可塑性樹脂であるため、比較例１，４と比べて圧縮永久歪が大幅に悪化している。これに対し、実施例によれば、マイクロカプセル型触媒の被覆樹脂が熱硬化性樹脂であるため、比較例１，４と比較した圧縮永久歪の悪化が抑えられている。また、マイクロカプセル型触媒を用いているため、シリコーンゴム組成物の貯蔵安定性にも優れる。【００７１】
次に、一体成形体に関する実験を行った。【００７２】
〔マイクロカプセル型白金触媒＜１〜６＞（ＭＣ型白金触媒＜１〜６＞）の作製〕
白金触媒の３質量％ＩＰＡ溶液、カプセル化に用いる各被覆樹脂、ジクロロメタンを０．３：５：９５の比率（質量比）で混合し、この溶液を界面活性剤の水溶液へ滴下し、エマルションを作製した。その後、ジクロロメタンを減圧留去し、ろ過することで、被覆樹脂および白金触媒を含有する微粒子を得た。これにより、所定の平均粒子径のマイクロカプセル型触媒を作製した。白金触媒：塩化白金（ＩＶ）酸、株式会社フルヤ金属社製
被覆樹脂：
＜１＞：ポリエステル  ユニチカ製「ＵＥ−３３５０」（Ｔｇ＝５２℃）
＜２＞：ポリビニルブチラール（ＰＶＢ）  クラレ製「Ｍｏｗｉｔａｌ  Ｂ  ３０  ＨＨ」（Ｔｇ＝６３℃）
＜３＞：ポリスチレン（ＰＳ）  ヤスハラケミカル製「ＹＳレジンＳＸ１００」
＜４＞：エポキシ樹脂（ＥＰ）  三菱化学製「ｊＥＲ１００１」（Ｔｇ＝５２℃）
＜５＞：アクリル樹脂  根上工業製「ハイパールＴ−８２５２」（Ｔｇ＝８１℃）
＜６＞：テルペン樹脂  ヤスハラケミカル製「ＹＳレジンＰＸ８００」
界面活性剤：Ｔｒｉｔｏｎ  Ｘ−１００、和光純薬工業製【００７３】
（実験例１）
〔付加硬化型シリコーンゴム組成物の調製〕
液状シリコーンゴム（Ｇｅｌｅｓｔ社製、「ＤＭＳ−Ｖ３５」、ビニル基含有ジメチルポリシロキサン）１００質量部、ＭＣ型白金触媒＜１＞０．８質量部（白金触媒換算で０．０５質量部）、接着付与剤＜１＞としてｐ−スチリルトリメトキシシラン（信越化学工業社製）１質量部を配合後、プラネタリーミキサーにて３０分混合し、次いで、ヒドロシリル架橋剤（Ｇｅｌｅｓｔ社製、「ＨＭＳ−１５１」、ヒドロシリル基含有ジメチルポリシロキサン）４質量部を配合後、さらに３０分混合し、減圧脱泡して、液状の付加硬化型シリコーンゴム組成物＜１＞を調製した。【００７４】
〔一体成形体の作製〕
ポリブチレンテレフタレート樹脂(東レ製、「トレコン１４０１Ｘ０６」)を２５０℃へ温調し、１００℃の金型へ注型した。その後、ポリブチレンテレフタレート樹脂のシリコーンゴム組成物が接する部分にプラズマ処理（出力２００Ｗ）を実施し、同型へシリコーンゴム組成物＜１＞を注型し１００℃にて硬化させ、図６に示すような、ＰＢＴ成形体１（厚み３ｍｍ）とシリコーンゴム成形体２（厚み５ｍｍ）の一体成形体３を作製した。【００７５】
（実験例２）
付加硬化型シリコーンゴム組成物の成形温度を９０℃から１３０℃に変更した以外は実験例１と同様にして、実験例２に係る一体成形体を作製した。【００７６】
（実験例３）
付加硬化型シリコーンゴム組成物の調製において、接着付与剤＜１＞に代えて接着付与剤＜２＞としてフェニルトリ（ジメチルシロキシ）シラン（Ｇｅｌｅｓｔ社製）を１質量部用いた以外は実験例１と同様にして、実験例３に係る一体成形体を作製した。【００７７】
(実験例４)
付加硬化型シリコーンゴム組成物の調製において、接着付与剤＜１＞に代えて接着付与剤＜３＞としてビニルトリヒドロキシシラン（信越製ビニルトリメトキシシランを加水分解したもの）を１質量部用いた以外は実験例１と同様にして、実験例４に係る一体成形体を作製した。【００７８】
（実験例５）
一体成形体の作製において、熱可塑性樹脂としてＰＢＴに代えてアクリル樹脂（三菱レイヨン社製「アクリペットＶＨ」）を用いた以外は実験例１と同様にして、実験例５に係る一体成形体を作製した。【００７９】
（実験例６）
一体成形体の作製において、熱可塑性樹脂への表面処理をＵＶ処理（出力２ｋＷ、１０ｓ）に変更した以外は実験例１と同様にして、実験例６に係る一体成形体を作製した。【００８０】
（実験例７）
ＭＣ型白金触媒を＜２＞に変更した以外は実験例６と同様にして、実験例７に係る一体成形体を作製した。【００８１】
（実験例８）
付加硬化型シリコーンゴム組成物の成形温度を９０℃から１３０℃に変更した以外は実験例７と同様にして、実験例８に係る一体成形体を作製した。【００８２】
（実験例９）
付加硬化型シリコーンゴム組成物の調製において、接着付与剤＜１＞に代えて接着付与剤＜２＞としてフェニルトリ（ジメチルシロキシ）シラン（Ｇｅｌｅｓｔ社製）を１質量部用いた以外は実験例７と同様にして、実験例９に係る一体成形体を作製した。【００８３】
(実験例１０)
付加硬化型シリコーンゴム組成物の調製において、接着付与剤＜１＞に代えて接着付与剤＜３＞としてビニルトリヒドロキシシラン（信越製ビニルトリメトキシシランを加水分解したもの）を１質量部用いた以外は実験例７と同様にして、実験例１０に係る一体成形体を作製した。【００８４】
（実験例１１）
一体成形体の作製において、熱可塑性樹脂としてＰＢＴに代えてアクリル樹脂（三菱レイヨン社製「アクリペットＶＨ」）を用いた以外は実験例７と同様にして、実験例１１に係る一体成形体を作製した。【００８５】
(実験例１２〜１５)
ＭＣ型白金触媒を＜３＞〜＜６＞に変更した以外は実験例７と同様にして、実験例１２〜１５に係る一体成形体を作製した。【００８６】
(実験例１６)
一体成形体の作製において、熱可塑性樹脂への表面処理をフレーム処理（エアー量１００Ｌ／ｍｉｎ、ガス量４ＬＰＧ）に変更した以外は実験例１と同様にして、実験例１６に係る一体成形体を作製した。【００８７】
（実験例２１）
付加硬化型シリコーンゴム組成物の調製において、ＭＣ型白金触媒＜１＞に代えて非ＭＣ型白金触媒（塩化白金酸、株式会社フルヤ金属社製）の３質量％ＩＰＡ溶液を用い、さらに遅延剤（１−エチニル−１−シクロヘキサノール）０．１質量部を配合し、一体成形体の作製において、熱可塑性樹脂に対し表面処理を行わず、付加硬化型シリコーンゴム組成物の成形温度を９０℃から１５０℃に変更した以外は実験例１と同様にして、実験例２１に係る一体成形体を作製した。【００８８】
（実験例２２）
付加硬化型シリコーンゴム組成物の調製において、ＭＣ型白金触媒＜１＞に代えて非ＭＣ型白金触媒（塩化白金酸、株式会社フルヤ金属社製）の３質量％ＩＰＡ溶液を用い、一体成形体の作製において、熱可塑性樹脂に対し表面処理を行わなかった以外は実験例１と同様にして、実験例２２に係る一体成形体を作製した。【００８９】
（実験例２３）
一体成形体の作製において、熱可塑性樹脂に対し表面処理を行わなかった以外は実験例１と同様にして、実験例２３に係る一体成形体を作製した。【００９０】
調製した各付加硬化型シリコーンゴム組成物について、貯蔵安定性を評価した。また、架橋速度を評価した。また、作製した一体成形体について、樹脂不良、成形エネルギー、接着性を評価した。評価方法は以下の通りである。これらの結果を表３、４に示す。【００９１】
（貯蔵安定性）
各付加硬化型シリコーンゴム組成物を調製後、常温常湿で２週間放置した後の粘度（粘度計：東機産業製  ＴＶＢ−１０形粘度計）を測定した。粘度上昇率が５０％以下のものを良好「○」とし、粘度上昇率が５０％超だが未硬化のものをやや良好「△」とし、粘度上昇率が５０％超で硬化したものを不良「×」とした。【００９２】
（架橋速度）
東洋精機製ロータレスレオメータを用い、各成形温度での最大トルクの９０％に達する時間をｔ９０として測定した。この時間が６０秒以内のものを良好「○」とし、６０秒超のものを不良「×」とした。【００９３】
（樹脂不良）
各成形温度に対し、熱可塑性樹脂のバリ、変形の有無を調べた。熱可塑性樹脂にバリや変形が発生した場合を不良「×」、熱可塑性樹脂にバリや変形が発生しなかった場合を良好「○」とした。【００９４】
（成形エネルギー）
１５０℃での成形にかかるエネルギー費を１００％とし、エネルギー費９０〜１００％は「×」、７０〜９０％は「○」、７０％以下は「◎」とした。【００９５】
（接着性）
一体成形体について、ＪＩＳ  Ｋ６２５６−２に準拠して、９０°剥離試験により評価した。この際、接着界面で剥離せず、シリコーンゴムが破壊したものを良好「○」とし、接着界面で剥離したが、接着界面にシリコーンゴムが残ったものをやや劣る「△」とし、接着界面で剥離し、接着界面にシリコーンゴムが残っていないものを不良「×」とした。【００９６】
【表３】
2016052521.tif 000004
【００９７】
【表４】
2016052521.tif 000005
【００９８】
実験例２１、２２では、付加硬化型シリコーンゴム組成物において、非マイクロカプセル型白金触媒を用いている。貯蔵安定性を確保するために遅延剤を用いると、実験例２１のように成形温度を高温にしないと成形できず、成形温度が１５０℃と高温であるため、成形エネルギーが高く、樹脂不良も発生している。そして、遅延剤を用いないと、実験例２２のように低温成形はできるが、貯蔵安定性を満足しない。そして、実験例２３のように、マイクロカプセル型白金触媒を用いても、熱可塑性樹脂成形体に表面処理が施されていないと、接着性を満足しない。【００９９】
これに対し、実験例１〜１６では、付加硬化型シリコーンゴム組成物において、マイクロカプセル型白金触媒および接着付与剤を用いているが、一体成形する熱可塑性樹脂の付加硬化型シリコーンゴム組成物を接触させる面に予め表面処理を行っているため、熱可塑性樹脂成形体とこれに接するシリコーンゴム成形体の接着性に優れる。また、付加硬化型シリコーンゴム組成物において、マイクロカプセル型白金触媒を用いているため、遅延剤を配合しなくても貯蔵安定性に優れ、低温成形性も満足する。【０１００】
以上、本発明の実施形態、実施例について説明したが、本発明は上記実施形態、実施例に何ら限定されるものではなく、本発明の趣旨を逸脱しない範囲で種々の改変が可能なものである。
【図１】
2016052521.tif 000006
【図２】
2016052521.tif 000007
【図３】
2016052521.tif 000008
【図４】
2016052521.tif 000009
【図５】
2016052521.tif 000010
【図６】
2016052521.tif 000011
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
（ａ）オルガノポリシロキサン、（ｂ）架橋剤、（ｃ）架橋触媒を内包する樹脂微粒子からなるマイクロカプセル型触媒、を含有し、前記（ｃ）の樹脂が、前記架橋触媒の存在下で熱硬化する熱硬化性樹脂であり、前記（ａ）オルガノポリシロキサンおよび前記（ｃ）の樹脂の熱硬化温度よりも低い温度で軟化する樹脂であることを特徴とするシリコーンゴム組成物。
【請求項２】
前記（ｃ）の樹脂が、ガラス転移点温度が２５〜１３０℃の範囲内にある樹脂であることを特徴とする請求項１に記載のシリコーンゴム組成物。
【請求項３】
さらに、（ｄ）接着付与剤、を含有することを特徴とする請求項１または２に記載のシリコーンゴム組成物。
【請求項４】
前記（ｄ）接着付与剤は、アルコキシシリル基、ヒドロシリル基、シラノール基のいずれか１種または２種以上を有する化合物であることを特徴とする請求項３に記載のシリコーンゴム組成物。
【請求項５】
請求項１から４のいずれか１項に記載のシリコーンゴム組成物の架橋体からなることを特徴とするシリコーンゴム架橋体。
【請求項６】
請求項１から４のいずれか１項に記載のシリコーンゴム組成物が熱可塑性樹脂成形体の表面処理された面に接触した状態で硬化したものからなるシリコーンゴム成形体を有し、前記熱可塑性樹脂成形体と該熱可塑性樹脂成形体に接する前記シリコーンゴム成形体の一体成形体であることを特徴とする一体成形体。
【請求項７】
前記熱可塑性樹脂成形体に施された表面処理は、コロナ処理、プラズマ処理、ＵＶ処理、電子線処理、エキシマ処理、フレーム処理のいずれか１種または２種以上であることを特徴とする請求項６に記載の一体成形体。
【請求項８】
前記熱可塑性樹脂は、ポリエステル、ポリカーボネート、ポリアミド、ポリアセタール、変性ポリフェニレンエーテル、ポリオレフィン、ポリスチレン、ポリ塩化ビニル、アクリル樹脂、アクリロニトリル−ブタジエン−スチレン共重合体のいずれか１種または２種以上であることを特徴とする請求項６または７に記載の一体成形体。
【請求項９】
請求項６から８のいずれか１項に記載の一体成形体の製造方法であって、
前記熱可塑性樹脂成形体に表面処理を行う表面処理工程と、
（ａ）オルガノポリシロキサン、（ｂ）架橋剤、（ｃ）架橋触媒を内包する樹脂微粒子からなるマイクロカプセル型触媒、を含有し、前記（ｃ）の樹脂が、前記架橋触媒の存在下で熱硬化する熱硬化性樹脂であり、前記（ａ）オルガノポリシロキサンおよび前記（ｃ）の樹脂の熱硬化温度よりも低い温度で軟化する樹脂であるシリコーンゴム組成物を、前記熱可塑性樹脂成形体の表面処理された面に接触させて硬化することによりシリコーンゴム成形体を形成するシリコーンゴム成形工程と、を有することを特徴とする一体成形体の製造方法。
【国際調査報告】
2016052521.tif 000012
2016052521.tif 000013
2016052521.tif 000014
2016052521.tif 000015